(57)【要約】【課題】  ポリオレフィン樹脂中にフィラーを良好に分散させ、剛性および耐衝撃性を向上させることができるポリオレフィン樹脂組成物の製造方法を提供する。【解決手段】  ポリオレフィン樹脂（成分（Ａ））３０〜９９．９９重量％と、下記の混合物（成分（Ｂ））０．０１〜７０重量％とを含有するポリオレフィン樹脂組成物の製造方法であって、ポリオレフィン樹脂（成分（Ａ））と混合物（成分（Ｂ））を溶融混練する工程を有するポリオレフィン樹脂組成物の製造方法に係るものである。混合物（成分（Ｂ））：粉体材料（成分（Ｂ１））と粉体材料または液体材料（成分（Ｂ２））を接触させて石臼式回転磨砕を施した混合物。【選択図】      なし【特許請求の範囲】
【請求項１】
ポリオレフィン樹脂（成分（Ａ））３０〜９９．９９重量％と、下記の混合物（成分（Ｂ））０．０１〜７０重量％とを含有するポリオレフィン樹脂組成物の製造方法であって、ポリオレフィン樹脂（成分（Ａ））と混合物（成分（Ｂ））を溶融混練する工程を有するポリオレフィン樹脂組成物の製造方法。
混合物（成分（Ｂ））：粉体材料（成分（Ｂ１））と粉体材料または液体材料（成分（Ｂ２））を接触させて石臼式回転磨砕を施した混合物。
【請求項２】
混合物（成分（Ｂ））は、２枚の回転砥石を有する石臼式回転磨砕機によって摩砕が施された混合物であって、１０００μｍ以下である２枚の回転砥石の磨砕面間の間隙を通過することができる混合物である請求項１記載のポリオレフィン樹脂組成物の製造方法。
【請求項３】
混合物（成分（Ｂ））が、２枚の回転砥石を有する石臼式回転磨砕機によって摩砕が施された混合物であって、２枚の回転砥石の回転数を５００ｒｐｍ以上にして、磨砕が施された混合物である請求項１または２に記載のポリオレフィン樹脂組成物の製造方法。
【請求項４】
溶融混練する工程が一軸押出機または二軸押出機によって溶融混練する工程である請求項１〜３いずれかに記載のポリオレフィン樹脂組成物の製造方法。
【発明の詳細な説明】
【技術分野】
【０００１】
本発明は、ポリオレフィン樹脂組成物の製造方法に関するものである。詳細には、ポリオレフィン樹脂中にフィラーを良好に分散させ、剛性および耐衝撃性を向上させることができるポリオレフィン樹脂組成物の製造方法に関するものである。
【背景技術】
【０００２】
従来から、工業部品分野における各種の成形品に用いられる素材として、例えば、自動車部品分野の成形品であるバンパー、インパネ、ファンシュラウド、グローブボックス等に用いられる素材として、また、家電製品の部品分野の成形品であるテレビケース、ＶＴＲケース、洗濯機カバー等に用いられる素材として、そして、各種のコーティングフィルムや包装材料に用いられる素材として、ポリオレフィン樹脂にフィラー成分を複合化することによって強化されたポリオレフィン樹脂組成物が、機械的強度、成形性および経済性を備えていることから、多量に使用されている。
しかし、ポリオレフィン樹脂組成物の機械的強度の中でも、剛性および耐衝撃性についてはさらなる改良が求められていた。
【０００３】
例えば、特開２００１−４８５３６号公報には、無機酸化物が溶媒中に高度に微分散した高濃度無機酸化物スラリーの製造方法として、無機酸化物粉体と溶媒とよりなり、無機酸化物粉体の濃度と比表面積が特定の関係を満足する含溶媒無機酸化物粉体に剪断力を与えて粉砕する高濃度無機酸化物スラリーの製造方法が記載されている。
また、特開２００３−２５３０８７号公報には、有機基材を高充填でき、成形性が良く低比重である成形材料として、有機基材の少なくとも一部が臼型の粉砕装置で粉砕された有機基材とフェノール樹脂とを含有するフェノール樹脂成形材料が記載されている。
【０００４】
【特許文献１】特開２００１−４８５３６号公報
【特許文献２】特開２００３−２５３０８７号公報
【発明の開示】
【発明が解決しようとする課題】
【０００５】
本発明の目的は、ポリオレフィン樹脂中にフィラーを良好に分散させ、剛性および耐衝撃性を向上させることができるポリオレフィン樹脂組成物の製造方法を提供することにある。
【課題を解決するための手段】
【０００６】
本発明者らは、鋭意検討の結果、本発明が、上記の課題を解決できることを見出し、本発明を完成させるに至った。
すなわち、本発明は、
ポリオレフィン樹脂（成分（Ａ））３０〜９９．９９重量％と、下記の混合物（成分（Ｂ））０．０１〜７０重量％とを含有するポリオレフィン樹脂組成物の製造方法であって、ポリオレフィン樹脂（成分（Ａ））と混合物（成分（Ｂ））を溶融混練する工程を有するポリオレフィン樹脂組成物の製造方法に係るものである。
混合物（成分（Ｂ））：粉体材料（成分（Ｂ１））と粉体材料または液体材料（成分（Ｂ２））を接触させて石臼式回転磨砕を施した混合物。
【発明の効果】
【０００７】
本発明によれば、ポリオレフィン樹脂中にフィラーを良好に分散させ、ポリオレフィン樹脂組成物の剛性および耐衝撃性を向上させることができ、ポリオレフィン樹脂中にフィラーが良好に分散し、耐熱剛性が向上したポリオレフィン樹脂組成物を得ることができる。
【発明を実施するための最良の形態】
【０００８】
本発明で用いられるポリオレフィン樹脂（成分（Ａ））としては、エチレン重合体、プロピレン重合体、ブテン重合体等が例示される。ポリオレフィン樹脂（成分（Ａ））としては、これらを単独で用いても良く、少なくとも２種を併用しても良い。
【０００９】
成分（Ａ）として用いられるエチレン重合体としては、エチレン単独重合体、エチレン−プロピレン共重合体、エチレン−α−オレフィン共重合体、エチレン−アクリル酸エステル共重合体、エチレン−メタクリル酸エステル共重合体、エチレン−酢酸ビニル共重合体等が例示される。
【００１０】
上記のエチレン−α−オレフィン共重合体に用いられるα−オレフィンとして、好ましくは炭素数４〜２０のα−オレフィンであり、例えば、１−ブテン、１−ペンテン、１−ヘキセン、１−オクテン、１−デセン等が例示される。エチレン−α−オレフィン共重合体としては、エチレン−１−ブテン共重合体、エチレン−１−ヘキセン共重合体、エチレン−１−オクテン共重合体等が例示される。
【００１１】
成分（Ａ）として用いられるプロピレン重合体としては、プロピレン単独重合体、エチレン−プロピレンランダム共重合体、プロピレン−α−オレフィンランダム共重合体、第一セグメントとしてプロピレン単独重合体部分を有し、第二セグメントとしてエチレン−プロピレンランダム共重合体部分を有するエチレン−プロピレンブロック共重合体、第一セグメントとしてプロピレン単独重合体部分を有し、第二セグメントとしてプロピレン−α−オレフィンランダム共重合体部分を有するプロピレン−α−オレフィンブロック共重合体等が例示される。
【００１２】
上記のエチレン−プロピレンブロック共重合体、または、プロピレン−α−オレフィンブロック共重合体は、一般に、（ｉ）第一セグメントを製造する工程と、（ｉｉ）次いで、前記第一セグメントの存在下に第二セグメントを製造する工程とを有する方法で製造される共重合体である。
【００１３】
上記のプロピレン−α−オレフィンランダム共重合体、または、プロピレン−α−オレフィンブロック共重合体に用いられるα−オレフィンとして、好ましくは炭素数が４〜２０のα−オレフィンであり、例えば、１−ブテン、１−ペンテン、１−ヘキセン、１−オクテン、１−デセン等が例示される。
【００１４】
上記のプロピレン−α−オレフィンランダム共重合体としては、プロピレン−１−ブテンランダム共重合体等が例示され、上記のプロピレン−α−オレフィンブロック共重合体としては、ブロピレン−１−ブテンブロック共重合体等が例示される。
【００１５】
本発明で用いられる混合物（成分（Ｂ））は、粉体材料（成分（Ｂ１））と粉体材料または液体材料（成分（Ｂ２））を接触させて石臼式回転磨砕を施した混合物である。
粉体材料（成分（Ｂ１）または成分（Ｂ２））としては、粉体フィラー、粉体樹脂等が例示される。粉体フィラーや粉体樹脂は、単独で用いても良く、少なくとも２種類を併用しても良い。
【００１６】
上記の粉体フィラーとしては、金属粉、カーボンブラック、グラファイト、炭素繊維、シリカ、アルミナ、酸化チタン、酸化鉄、酸化亜鉛、酸化マグネシウム、酸化スズ、酸化アンチモン、バリウムフェライト、ストロンチウムフェライト、水酸化アルミニウム、水酸化マグネシウム、硫酸カルシウム、硫酸マグネシウム、硫酸バリウム、タルク、クレー、マイカ、珪酸カルシウム、炭酸カルシウム、炭酸マグネシウム、燐酸カルシウム、ガラス繊維、チタン酸カルシウム、チタン酸ジルコン酸鉛、窒化アルミニウム、炭素ケイ素、木材繊維、フラーレン、カーボンナノチューブ等が例示される。好ましくは、タルク、クレー、硫酸マグネシウム、炭酸カルシウム、水酸化ナトリウム、カーボンブラック、カーボンナノチューブ、ガラス繊維である。
【００１７】
上記の粉体樹脂としては、ポリオレフィン樹脂、ポリオレフィン樹脂の変性物等が例示される。
上記のポリオレフィン樹脂としては、ポリオレフィン樹脂（成分（Ａ））として例示されたエチレン重合体、プロピレン重合体、ブテン重合体等が例示される。
【００１８】
また、ポリオレフィン樹脂の変性物とは、公知の変性方法によってポリオレフィン樹脂を変性した変性物であり、例えば、無水マレイン酸変性ポリオレフィン樹脂、マレイン酸変性ポリオレフィン樹脂、フマール酸変性ポリオレフィン樹脂、無水イタコン酸変性ポリオレフィン樹脂、イタコン酸変性ポリオレフィン樹脂、グリシジル（メタ）アクリレート変性ポリオレフィン樹脂、２−ヒドロキシエチルメタクリレート変性ポリオレフィン樹脂等が例示される。
ポリオレフィン樹脂を変性する公知の変性方法としては、例えば、溶融混練法、溶液法、電子線照射法等が例示される。
【００１９】
上記の粉体の平均粒子径は、石臼式回転磨砕を施すときに発生する目詰まりを防止するという観点から、通常、１０ｍｍ以下であり、好ましくは５ｍｍ以下である。
【００２０】
液体材料（成分（Ｂ２））としては、フィラーのスラリー、エマルジョン、ラテックス、有機溶媒、無機溶媒、硬化剤、硬化促進剤、表面改質剤、カップリング剤、界面活性剤、着色剤等が例示され、好ましくは、カップリング剤、表面改質剤、フィラーのスラリー、エマルジョン、ラテックスである。
カップリング剤としてはシランカップリング剤等が例示され、表面改質剤としてはオレイン酸等の脂肪酸が例示される。
【００２１】
成分（Ｂ１）と成分（Ｂ２）の混合比率は、通常、成分（Ｂ１）１００重量部に対して、成分（Ｂ２）が０．０１重量部〜１０００重量部であり、好ましくは０．０５重量部〜５００重量部である。
【００２２】
成分（Ｂ１）と成分（Ｂ２）の接触方法として、好ましくは、一括混合によって接触させる方法、スーパーミキサーによって接触させる方法である。
【００２３】
粉体材料（成分（Ｂ１））と粉体材料または液体材料（成分（Ｂ２））を接触させて、施される石臼式回転磨砕は、公知の石臼式回転磨砕機によって施される摩砕であり、好ましくは、メカノケミカル処理を行なうことができる石臼式回転磨砕機によって施される摩砕である。
すなわち、本発明で用いられる混合物（成分（Ｂ））として、好ましくは、粉体材料（成分（Ｂ１））と粉体材料または液体材料（成分（Ｂ２））を接触させて、メカノケミカル処理を行なうことができる石臼式回転磨砕機によって磨砕が施された混合物である。
【００２４】
上記のメカノケミカル処理を行なうことができる石臼式回転磨砕機によって磨砕が施された混合物混合物を用いることによって、次のようなメカノケミカル的な効果、例えば、
（１）粉体材料と液体材料の濡れ性や密着性を向上させる効果、
（２）粉体材料と単に部分的に接触した状態にある粒滴状の液体材料を薄延化し、粉体材料表面を液体材料で被覆する効果、
（３）粉体材料表面に付着もしくは粉体材料表面を被覆している液体材料を、粉体材料内部に浸透含浸させる効果
等を得ることができ、混合物（成分（Ｂ））の安定性を向上させ、表面改質効果を高めることができる。
【００２５】
ここでメカノケミカルについて説明する。メカノケミカルとは、一般に固体物質等に加えられた機械的エネルギー（例えば、せん断、ずりせん断、圧縮、衝撃、摩砕、粉砕、曲げ延伸等の力）によって、固体物質表面に物理化学的変化を誘起させ、その周囲に存在する固体物質、液体物質、または気体物質に化学的変化をもたらし、物理化学的状態に変化を与える現象や、固体物質と、液体物質または気体物質との物理化学的変化を直接誘起または促進することによって、物理化学的状態に変化を与える現象として知られるものである。
【００２６】
本発明で用いられる混合物（成分（Ｂ））を製造する方法において、成分（Ｂ１）と成分（Ｂ２）を接触させた後に、施されるメカノケミカル処理とは、成分（Ｂ１）と成分（Ｂ２）を接触させた混合物に、上記のような種々の形態（例えば、せん断、ずりせん断、圧縮、衝撃、摩砕、粉砕、曲げ延伸等）で機械的エネルギーを加える処理であって、成分（Ｂ１）と成分（Ｂ２）を接触させた混合物の安定性や流動性を向上させるものである。
【００２７】
メカノケミカル処理を行なうことができる石臼式回転磨砕機は、上下２枚のリング状回転砥石を有する磨砕機であり、混合物（成分（Ｂ））の安定性や流動性を向上させるために、好ましくは回転砥石の磨砕面間の間隙を調整でき、回転砥石の回転数を変化させることができるもの磨砕機である。
【００２８】
石臼式回転磨砕が施された混合物（成分（Ｂ））として、好ましくは、２枚の回転砥石を有する石臼式回転磨砕機によって摩砕が施された混合物であって、１０００μｍ以下である２枚の回転砥石の磨砕面間の間隙を通過することができる混合物であり、より好ましくは、５００μｍ以下である２枚の回転砥石の磨砕面間の間隙を通過することができる混合物である。
【００２９】
また、石臼式回転磨砕が施された混合物（成分（Ｂ））として、好ましくは、２枚の回転砥石の回転数を５００ｒｐｍ以上にして、磨砕が施された混合物であり、より好ましくは、２枚の回転砥石の回転数を７００ｒｐｍ以上にして、磨砕が施された混合物である。
【００３０】
本発明の製造方法で製造されるポリオレフィン樹脂組成物は、ポリオレフィン樹脂（成分（Ａ））３０〜９９．９９重量％と、前述の混合物（成分（Ｂ））０．０１〜７０重量％とを含有するポリオレフィン樹脂組成物であり、好ましくは、ポリオレフィン樹脂（成分（Ａ））５０〜９９．９重量％と、前述の混合物（成分（Ｂ））０．１〜５０重量％とを含有するポリオレフィン樹脂組成物である。
前述の混合物（成分（Ｂ））が０．０１重量％より少ない場合、剛性および耐衝撃性が得られ難くなり、成分（Ｂ）が７０重量％を超えた場合、成分（Ｂ）の分散不良が起こりやすくなる。
【００３１】
本発明のポリオレフィン樹脂組成物の製造方法は、ポリオレフィン樹脂（成分（Ａ））と混合物（成分（Ｂ））を溶融混練する工程を有するポリオレフィン樹脂組成物の製造方法である。
【００３２】
溶融混練する工程で用いられる溶融混練機としては、公知の溶融混練機が例示され、バンバリーミキサー、プラストミル、ブラベンダープラストグラフ、一軸押出機、二軸押出機等が例示される。
【００３３】
上記の溶融混練する工程として、好ましくは、フィラーを良好に分散させ、ポリオレフィン樹脂組成物の耐熱剛性を向上させるという観点から、一軸押出機または二軸押出機によって溶融混練する工程で、より好ましくは二軸押出機によって溶融混練する工程である。
二軸押出機は通常、原料供給口、ベント口、ジャケットを備えたバレル、バレルの内部に配置され、同方向、異方向に回転する二本のスクリュー、および押出機先端に取り付けられたダイ、スクリーンメッシュから構成される。さらに、二軸押出機には、スクリュー途中に設置された複数枚のニーディングディスクによって構成される少なくとも一つの溶融混練部（ニーディング部）が含まれる。
【００３４】
一つの溶融混練部（ニーディング部）を構成するニーディングディスクの枚数は、フィラーを良好に分散させるという観点や、せん断によって発生する大きな発熱でポリオレフィン樹脂組成物が分解することを防止するという観点から、好ましくは３〜２００枚であり、より好ましくは５〜５０枚である。
一つの溶融混練部（ニーディング部）を１ユニットとして、せん断によって発生する大きな発熱でポリオレフィン樹脂が分解することを防止するという観点から、好ましくは１〜２０ユニット、更に好ましくは１〜１５ユニットである。
【００３５】
スクリーンメッシュは、混練効果を大きくしてフィラーを良好に分散させるという観点や、せん断によって発生する大きな発熱でポリオレフィン樹脂組成物が分解することを防止するという観点から、好ましくは１０〜５００メッシュであり、より好ましくは２０〜２００メッシュである。
【００３６】
押出機の溶融混練部（シリンダー部）の温度は、フィラーを良好に分散させ、ポリオレフィン樹脂組成物の耐熱剛性を向上させるという観点や、製造されるポリオレフィン組成物の分解を防止するという観点から、通常５０〜３００℃であり、好ましくは８０〜２８０℃である。
溶融混練時間は、分散不良や、製造されるポリオレフィン組成物の分解を防止するという観点から、全体として、通常０．１〜３０分であり、好ましくは０．５〜１５分である。
【００３７】
本発明のポリオレフィン樹脂組成物の製造方法においては、必要に応じて、一般にポリオレフィン組成物に添加される公知の物質、例えば、酸化防止剤、耐熱安定剤、中和剤等を添加することも可能である。
【００３８】
本発明の製造方法で製造されるポリオレフィン樹脂組成物の用途としては、射出成形用材料、押出成形用材料、プレス成形用材料、ブロー成形用材料、フィルム成形用材料等が挙げられる。
特に、本発明の製造方法で製造されるポリオレフィン樹脂組成物の用途として、好ましくは、剛性や耐衝撃性が必要とされる用途であり、例えば自動車用材料や家電用材料が挙げられる。
【実施例】
【００３９】
本発明を以下の実施例および比較例によって説明するが、本発明はこれら実施例に限定されるものではない。なお、実施例および比較例における物性値の測定は、次の方法に従って行なった。
（１）メルトフローレート（ＭＦＲ、単位：ｇ／１０分）
ＪＩＳ−Ｋ−７２１０に準拠して測定した。測定温度は２３０℃で加重は２．１６ｋｇで測定を行なった。
【００４０】
（２）曲げ弾性率（ＦＭ、単位：ＭＰａ）
ＪＩＳ−Ｋ−７１７１に準拠して測定した。厚みが４ｍｍ、スパン長さが６４ｍｍ、加重速度は２ｍｍ／分、測定温度は２３℃で行なった。曲げ弾性率（ＦＭ）が高いほど、剛性に優れることを示す。
【００４１】
（３）アイゾット衝撃強度（Ｉｚｏｄ、単位：ＫＪ／ｍ2）
ＪＩＳ−Ｋ−７１１０に準拠して測定した。厚みが４ｍｍ、ノッチ付きの試験片を用いて２３℃で測定を行なった。
【００４２】
（４）ＢＥＴ比表面積（単位：ｍ2／ｇ）
窒素吸着法により測定した。
【００４３】
実施例１
成分（Ｂ１）の粉体材料として炭酸カルシウム（白石工業株式会社製Ｂｒｉｌｌｉａｎｔ１５）を用い、成分（Ｂ２）の液体材料としてアミノプロピルトリエトキシシラン（日本ユニカー製  Ａ−１１００）を用いた。予めスーパーミキサーにて炭酸カルシウムとアミノプロピルトリメトキシシランをスーパーミキサーによって２３℃で接触させ、その後石臼式回転磨砕機として増幸産業株式会社製マスコロイダーを用いて、回転数を９００ｒｐｍ、磨砕面間の間隙１００μｍとして磨砕を施して混合物を得た。なお、混合比率は炭酸カルシウム１００重量部に対して、アミノトリメトキシシラン１．２５重量部で行なった。得られた混合物の組成物を表１に示した。
ＭＦＲが０．５ｇ／１０分でエチレン含量が０．４重量％であるエチレン−プロピレンランダム共重合体（Ａ）８３．８重量％に、上記の混合物１６．２重量％、ステアリン酸カルシウム０．０５重量部、テトラキス［メチレン−３−（３，５−ジ−ｔ−ブチル−４−ヒドロキシフェニル）プロピオネート］メタン（酸化防止剤）０．１重量部、トリスプロパノールアミンを１％含有したビス（２，４−ジ−ｔ−ブチルフェニル）ペンタエリスリトールジホスファイト（酸化防止剤）０．１重量部を添加して十分に混合し、スクリュー径が１５ｍｍ１５ｍｍの２軸押出機で溶融混練を行なった。
なお、スクリーンメッシュは４０メッシュ、ニーディングディスクの枚数が１０枚である一つの溶融混練部（ニーディング部）が２ユニット、ニーディングディスクの枚数が１５枚である一つの溶融混練部（ニーディング部）が１ユニットから構成されるスクリューを用いた。得られたポリオレフィン樹脂組成物を東洋機械金属株式会社製ＰＬＡＳＴＡＲ  ＴＵ−１５射出成形機を用いてテストピースを得た。得られたテストピースのアイゾット衝撃強度（Ｉｚｏｄ）および曲げ弾性率（ＦＭ）を測定した。結果を表２に示した。
【００４４】
比較例１
実施例１で用いたエチレン−プロピレンランダム共重合体（Ａ）と炭酸カルシウムを株式会社テクノベル製２軸混練機ＫＺＷ１５−４５ＭＧで溶融混練を行なった。後は実施例１と同じ方法で射出成形してテストピースを得、得られたテストピースのアイゾット衝撃強度（Ｉｚｏｄ）および曲げ弾性率（ＦＭ）を測定した。結果を表２に示した。
【００４５】
【表１】
2006001958.tif 000002
【００４６】
【表２】
2006001958.tif 000003
【００４７】
本発明の製造方法によって製造された実施例１のポリオレフィン樹脂組成物は、アイゾット衝撃強度（Ｉｚｏｄ）および曲げ弾性率（ＦＭ）に優れるものであることが分かる。
これに対して、本発明の製造方法ではない方法によって製造された比較例１のポリオレフィン樹脂組成物は、アイゾット衝撃強度（Ｉｚｏｄ）および曲げ弾性率（ＦＭ）がともに大きく低下しており、耐衝撃熱および剛性が不充分なものであることが分かる。